(57)【要約】  ＬＥＤ照明装置の製造方法は、ＬＥＤチップの表面に複合皮膜を堆積する工程を含む。複合皮膜は、式Ｉのマンガンドープ蛍光体と第１のバインダとを有する第１の複合層と、第２の蛍光体組成物と第２のバインダとを含む第２の複合層とを含む。第１のバインダと第２のバインダの一方又は両方はポリ（メタ）アクリレートを含む。Ａx［ＭＦy］：Ｍｎ4+（Ｉ）式中、ＡはＬｉ、Ｎａ、Ｋ、Ｒｂ、Ｃｓ又はそれらの組合せであり、ＭはＳｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ又はそれらの組合せであり、ｘは［ＭＦy］イオンの電荷の絶対値であり、ｙは５、６又は７である。【選択図】図１
2017520917.tif 000002
【特許請求の範囲】
【請求項１】
ＬＥＤチップの表面に複合皮膜を堆積する工程を含む、ＬＥＤ照明装置の製造方法であって、複合皮膜が、以下の式Ｉのマンガンドープ蛍光体と第１のバインダとを含む第１の複合層と、第２の蛍光体組成物と第２のバインダとを含む第２の複合層とを含んでおり、第１のバインダと第２のバインダの一方又は両方がポリ（メタ）アクリレートを含む、製造方法。
Ａx［ＭＦy］：Ｍｎ4+  （Ｉ）
式中、
ＡはＬｉ、Ｎａ、Ｋ、Ｒｂ、Ｃｓ又はそれらの組合せであり、
ＭはＳｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ又はそれらの組合せであり、
ｘは［ＭＦy］イオンの電荷の絶対値であり、
ｙは５、６又は７である。
【請求項２】
複合皮膜が第１の複合層を第２の複合層の上に堆積することによって形成される、請求項１に記載の製造方法。
【請求項３】
堆積工程が、第１の複合層を第２の複合層と結合する工程を含む、請求項２に記載の製造方法。
【請求項４】
第１の複合層と第２の複合層とが接着剤によって結合される、請求項３に記載の製造方法。
【請求項５】
複合皮膜をＬＥＤチップ上に堆積する前に複合皮膜を硬化させる、請求項１に記載の製造方法。
【請求項６】
式Ｉのマンガンドープ蛍光体が、約２０μｍ〜約５０μｍの範囲内のＤ５０値を有する粒径分布を有する粒子集団を含む、請求項１に記載の製造方法。
【請求項７】
式Ｉのマンガンドープ蛍光体が、約１０μｍ〜約３０μｍの範囲内のＤ５０値を有する粒径分布を有する粒子集団を含む、請求項１に記載の製造方法。
【請求項８】
第１のバインダと第２のバインダの一方又は両方が、約３００μｍ未満のＤ５０値を有する粒径分布の粒子を含む、請求項１に記載の製造方法。
【請求項９】
第１のバインダと第２のバインダの一方又は両方が、約１５０μｍ〜約３００μｍのＤ５０値を有する粒径分布の粒子を含む、請求項８に記載の製造方法。
【請求項１０】
第１のバインダと第２のバインダの一方又は両方が、Ｄ５０値が約２０μｍ〜約５０μｍの粒径分布の粒子を含む、請求項１に記載の製造方法。
【請求項１１】
ポリ（メタ）アクリレートはポリ（メチルメタクリレート）である、請求項１に記載の製造方法。
【請求項１２】
マンガンドープ蛍光体がＫ2ＳｉＦ6：Ｍｎ4+である、請求項１に記載の製造方法。
【請求項１３】
ＬＥＤチップの表面に設けられた複合皮膜を含むＬＥＤ照明装置であって、
複合皮膜が、以下の式Ｉのマンガンドープ蛍光体と第１のバインダとを含む第１の複合層と、第２の蛍光体組成物と第２のバインダとを含む第２の複合層とを含んでおり、第１のバインダと第２のバインダの一方又は両方がポリ（メタ）アクリレートを含む、ＬＥＤ照明装置。
Ａx［ＭＦy］：Ｍｎ4+  （Ｉ）
式中、
ＡはＬｉ、Ｎａ、Ｋ、Ｒｂ、Ｃｓ、ＮＲ４又はそれらの組合せであり、
ＭはＳｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ又はそれらの組合せであり、
ｘは［ＭＦy］イオンの電荷の絶対値であり、
ｙは５、６又は７である。
【請求項１４】
マンガンドープ蛍光体がＫ2ＳｉＦ6：Ｍｎ4+である、請求項１３に記載のＬＥＤ照明装置。
【請求項１５】
ポリ（メタ）アクリレートがポリ（メチルメタクリレート）である、請求項１３に記載のＬＥＤ照明装置。
【請求項１６】
マンガンドープ蛍光体が、約２０μｍ〜約５０μｍの範囲内のＤ５０値を有する粒径分布の粒子集団を含む、請求項１３に記載のＬＥＤ照明装置。
【請求項１７】
式Ｉのマンガンドープ蛍光体が、約１０μｍ〜約３０μｍの範囲内のＤ５０値を有する粒径分布の粒子集団を含む、請求項１３に記載のＬＥＤ照明装置。
【請求項１８】
第１の複合層がＬＥＤチップの表面に設けられ、第２の複合層が、ＬＥＤチップとは逆側の第１の複合層の表面に設けられる、請求項１３に記載のＬＥＤ照明装置。
【請求項１９】
第２の複合層がＬＥＤチップの表面に設けられ、第１の複合層が、ＬＥＤチップとは逆側の第２の複合層の表面に設けられる、請求項１３に記載のＬＥＤ照明装置。
【請求項２０】
第１の複合層が、厚さ方向にマンガン濃度が変化する傾斜組成を有する、請求項１３に記載のＬＥＤ照明装置。
【発明の詳細な説明】
【技術分野】
【０００１】
本発明は、赤色発光蛍光体を有するＬＥＤパッケージに関する。
【背景技術】
【０００２】
Ｍｎ4+で賦活した錯フッ化物材料に基づく赤色発光蛍光体（例えば、米国特許第７３５８５４２号明細書、米国特許第７４９７９７３号明細書及び米国特許第７６４８６４９号明細書に記載のもの）を、黄色／緑色発光蛍光体（例えば、ＹＡＧ：Ｃｅ又は他のガーネット組成物）と組合せて使用することにより、現在の蛍光灯、白熱電球及びハロゲンランプによってつくられるものと同等の温白色光（黒体軌跡においてＣＣＴ＜５０００Ｋ、演色評価数（ＣＲＩ）＞８０）を、青色ＬＥＤから実現することが可能である。これらの材料は青色光を強く吸収するとともに、約６１０〜６３５ｎｍにおいて効率的に発光し、深紅ないし近赤外線（ＮＩＲ）をほとんど放射しない。したがって、視覚によって知覚されにくい深紅寄りの赤色を多く放射する赤色蛍光体に比べ、視感度効率が最大化される。量子効率は青色光（４４０〜４６０ｎｍ）励起下で８５％を超えることが可能である。
【０００３】
Ｍｎ4+ドープフッ化物ホスト材料を用いた照明システムは効率及びＣＲＩをかなり高くできるが、ひとつの限界は、使用条件下において劣化しやすいことである。この劣化は、米国特許第８２５２６１３号明細書に記載されるような合成後の処理工程を用いて低減することが可能である。しかし、材料の安定性を向上させる代替的な方法の開発が望まれている。
【発明の概要】
【０００４】
簡潔に言えば、一態様では、本発明はＬＥＤチップの表面に複合皮膜を堆積する工程を含む、ＬＥＤ照明装置の製造方法に関する。複合皮膜は、式Ｉのマンガンドープ蛍光体と第１のバインダとを有する第１の複合層と、第２の蛍光体組成物と第２のバインダとを有する第２の複合層とを含む。第１のバインダと第２のバインダの一方又は両方は、ポリ（メタ）アクリレートを含む。
Ａx［ＭＦy］：Ｍｎ4+    （Ｉ）
式中、
ＡはＬｉ、Ｎａ、Ｋ、Ｒｂ、Ｃｓ又はそれらの組合せであり、
ＭはＳｉ、Ｇｅ、Ｓｎ、Ｔｉ、Ｚｒ、Ａｌ、Ｇａ、Ｉｎ、Ｓｃ、Ｈｆ、Ｙ、Ｌａ、Ｎｂ、Ｔａ、Ｂｉ、Ｇｄ又はそれらの組合せであり、
ｘは［ＭＦy］イオンの電荷の絶対値であり、
ｙは５、６又は７である。
【０００５】
別の態様では、本発明に係るＬＥＤ照明装置は、ＬＥＤチップ上に設けられた複合皮膜を含む。複合皮膜は、式Ｉのマンガンドープ蛍光体と第１のバインダとを有する第１の複合層と、第２の蛍光体組成物と第２のバインダとを有する第２の複合層とを含む。第１のバインダと第２のバインダの一方又は両方は、ポリ（メタ）アクリレートを含む。
【０００６】
本発明の上記及び他の特徴、態様及び利点は、以下の詳細な説明を添付の図面を参照しながら読むとさらによく理解されるだろう。図中、同様の部分には同じ符号を付している。
【図面の簡単な説明】
【０００７】
【図１】本発明に係る照明装置の概略断面図である。
【図２】本発明の一実施形態に係る複合皮膜の概略断面図である。
【図３Ａ】本発明の一実施形態に係る、ＬＥＤチップ上に設けられた複合皮膜の構成の断面図である。
【図３Ｂ】本発明の別の実施形態に係る、ＬＥＤチップ上に設けられた複合皮膜の構成の断面図である。
【図４】図３Ａ及び図３Ｂに示す複合皮膜の２つの構成の放射スペクトルを示す図である。
【発明を実施するための形態】
【０００８】
明細書及び特許請求の範囲を通して本書に用いる概数表現は、許容範囲内で変動しうる定量的表現を、関係する基本機能に変化が生じない範囲で変更するために使用しうる。したがって、「約」などの言葉によって修飾される値は、厳密な指定値に限定されない。いくつかの例において、概数表現は、値を測定する計器の精度に対応しうる。以下の明細書及び特許請求の範囲では、そうでないことが文脈から明確にわかる場合を除き、単数形の「１つの（ａ）」、「１つの（ａｎ）」及び「この（ｔｈｅ）」は複数の指示対象を含む。
【０００９】
別途定義のないかぎり、本書に使用する科学技術用語は、本発明が属する技術分野の当業者が一般に理解するものと同じ意味を有する。本書に使用する「第１の」、「第２の」等の語は、順序、数量又は重要性のいずれをも示すものではなく、ある要素を別の要素から区別するために用いるものである。
【００１０】
本開示において、ある層が別の層又は基板の「上に（ｏｎ）」あるものとして説明されている場合、それらの層は互いに直接接しているか又はそれらの層の間に１つ（又は複数）の層もしくは特徴物が存在するかのいずれかとすることができる。また、「上に」の語は、層の相対的な位置関係を説明するにすぎず、必ずしも「その上面に（ｏｎ  ｔｏｐ  ｏｆ）」を意味するとはかぎらない。なぜなら、上下の相対位置は観察者から見たデバイスの向きに依存するためである。さらに、「上面（ｔｏｐ）」、「底面（ｂｏｔｔｏｍ）」、「上に（ａｂｏｖｅ）」、「下に（ｂｅｌｏｗ）」、並びにこれらの語の変形は便宜的に用いているにすぎず、特に記載のないかぎり、構成要素に何らかの特定の方向を求めるものではない。本書にいう「隣接する」の語は、２つの層が連続して設けられ、かつ互いに直接接していることを意味する。
【００１１】
本発明の一実施形態に係る照明装置又は発光アセンブリ又はランプ１０の断面図を図１に示す。照明装置１０は、発光ダイオード（ＬＥＤ）チップ１２として示されている半導体放射源と、ＬＥＤチップ１２に電気的に取り付けられたリード線１４とを備えている。リード線１４は、（１つ以上の）太いリードフレーム１６によって支持される細い電線でもいいし、自己支持型の電極にしてリードフレームを省略してもよい。リード線１４はＬＥＤチップ１２に電流を供給してＬＥＤチップ１２を発光させる。
【００１２】
ランプ１０は、発せられた放射が蛍光体に向けられたときに白色光を生成できる任意の青色もしくはＵＶ半導体光源を含みうる。一実施形態では、半導体光源はさまざまな不純物をドープした青色発光ＬＥＤである。一実施形態では、ＬＥＤは、ＧａＮ、ＺｎＳｅ又はＳｉＣを含有する１以上の半導体層を含みうる。特に、半導体光源は、式ＩｎiＧａjＡｌkＮ（０≦ｉ；０≦ｊ；０≦ｋ、かつｉ＋ｊ＋ｋ＝１である）の窒化物化合物半導体をベースとし、約２５０ｎｍ超かつ約５５０ｎｍ未満の発光波長を有する、青色発光ＬＥＤ半導体ダイオードでありうる。さらに具体的には、ＬＥＤチップ１２（図１）は、約４００〜約５００ｎｍのピーク発光波長を有する近ＵＶもしくは青色発光ＬＥＤでありうる。そのようなＬＥＤ半導体は当該技術分野において知られている。本明細書において、放射源は便宜上、ＬＥＤとして説明する。しかし、本明細書において、この語は例えば半導体レーザダイオードを含むあらゆる半導体放射源を包含するものとする。また、本明細書において論じる本発明の例示的な構造に関する概論は、無機ＬＥＤをベースとする光源を対象としているが、別段の記載がないかぎりＬＥＤチップは別の放射源によって置換されうること、並びに半導体、半導体ＬＥＤ又はＬＥＤチップに対するあらゆる言及は、任意の適切な放射源（有機発光ダイオードを含むが、これには限定されない）を代表しているにすぎないことを理解するべきである。
【００１３】
照明装置１０において、ＬＥＤチップ１２の表面に複合皮膜２２が設けられている。複合皮膜２２は第１の複合層と第２の複合層とを備え、各複合層は少なくとも１種類の蛍光体組成物を有する。一例において、蛍光体組成物はＬＥＤチップ１２に放射結合される。「放射結合される」とは、片方からの放射が他方に伝達されるように要素どうしが互いに関連づけられていることを意味する。例えば、複合皮膜２２は、ＬＥＤチップ１２からの放射が蛍光体に伝達されるように、かつそれらの蛍光体が波長の異なる放射を発するように、ＬＥＤチップ１２上に設けられる。
【００１４】
ある特定の実施形態では、ＬＥＤチップ１２は青色ＬＥＤであり、第１の複合層は赤線を発する式Ｉの蛍光体を含有し、第２の複合層は黄緑色蛍光体（例えば、セリウムドープイットリウムアルミニウムガーネット、Ｃｅ：ＹＡＧ）を含有する。ＬＥＤチップ１２によって発せられた青色光は、第１の複合層及び第２の複合層の蛍光体によってそれぞれ発せられた赤色光及び黄緑色の光と混合され、得られる放射光（矢印２４で示す）は白色光に見える。
【００１５】
ＬＥＤチップ１２は封止材２０によって包囲されうる。封止材２０は、当該技術分野で知られている低温ガラス又は熱可塑性もしくは熱硬化性のポリマー又は樹脂（例えば、シリコーン又はエポキシ樹脂）でありうる。ＬＥＤチップ１２及び封止材２０はシェル１８内に封止されうる。シェル１８及び封止材２０は、白色光２４がこれらの要素を透過できるよう、ともに透明とするべきである。いくつかの実施形態では、封止材２０はシェル１８を形成しうる。また、封止材には散乱用粒子を埋め込んでもよい。散乱用粒子は、例えば、アルミナ又はチタニアでありうる。散乱用粒子はＬＥＤチップから発せられた指向性の光を、好ましくは無視できる吸収量で効果的に散乱する。
【００１６】
代替的な実施形態では、ランプ１０は外側のシェル１８を含まずに封止材２０のみを含みうる。ＬＥＤチップ１２は、例えば、リードフレーム１６によって、自己支持型の電極によって、シェル１８の底面によって又はシェル１８もしくはリードフレーム１６に装架される台座（図示せず）によって支持されうる。
【００１７】
マンガン（Ｍｎ4+）ドープ式Ｉの蛍光体は、赤線を発するマンガン（Ｍｎ4+）ドープ錯フッ化物蛍光体である。本発明の文脈において、「錯フッ化物材料又は蛍光体」の語は、１以上の配位中心を含み、それが配位子として働くフッ化物イオンに包囲され、かつ必要に応じて対イオンによって電荷補償される配位化合物を意味する。一例として、Ｋ2ＳｉＦ6：Ｍｎ4+は配位中心がＳｉ、対イオンがＫである。錯フッ化物は単純な二元フッ化物の組合せとして書かれることもあるが、かかる表現は配位中心を取り囲む配位子の配位数を示さない。角括弧（簡単のために省略されることもある）は、括弧内の錯イオンが上記単純なフッ化物イオンとは別の新たな化学種であることを示す。賦活剤イオン（Ｍｎ4+）も配位中心として作用し、ホスト格子の中心（例えば、Ｓｉ）の一部と置き換わる。ホスト格子（対イオンを含む）は、さらに賦活剤イオンの励起及び発光特性を変更しうる。
【００１８】
いくつかの特定の実施形態では、蛍光体の配位中心（すなわち式ＩのＭ）は、Ｓｉ、Ｇｅ、Ｓｎ、Ｔｉ、Ｚｒ又はそれらの組合せである。さらに具体的には、配位中心はＳｉ、Ｇｅ、Ｔｉ又はそれらの組合せであり、対イオン（すなわち式ＩのＡ）はＮａ、Ｋ、Ｒｂ、Ｃｓ又はそれらの組合せであり、ｙは６である。式Ｉの前駆体の例として、Ｋ2［ＳｉＦ6］：Ｍｎ4+、Ｋ2［ＴｉＦ6］：Ｍｎ4+、Ｋ2［ＳｎＦ6］：Ｍｎ4+、Ｃｓ2［ＴｉＦ6］：Ｍｎ4+、Ｒｂ2［ＴｉＦ6］：Ｍｎ4+、Ｃｓ2［ＳｉＦ6］：Ｍｎ4+、Ｒｂ2［ＳｉＦ6］：Ｍｎ4+、Ｎａ2［ＴｉＦ6］：Ｍｎ4+、Ｎａ2［ＺｒＦ6］：Ｍｎ4+、Ｋ3［ＺｒＦ7］：Ｍｎ4+、Ｋ3［ＢｉＦ6］：Ｍｎ4+、Ｋ3［ＹＦ6］：Ｍｎ4+、Ｋ3［ＬａＦ6］：Ｍｎ4+、Ｋ3［ＧｄＦ6］：Ｍｎ4+、Ｋ3［ＮｂＦ7］：Ｍｎ4+、Ｋ3［ＴａＦ7］：Ｍｎ4+が挙げられる。いくつかの特定の実施形態では、式Ｉの前駆体はＫ2ＳｉＦ6：Ｍｎ4+である。
【００１９】
一実施形態では、Ｍｎ4+ドープ蛍光体は、下記（Ａ）〜（Ｈ）から成る群から選択される。
（Ａ）Ａ2［ＭＦ5］：Ｍｎ4+（式中、ＡはＬｉ、Ｎａ、Ｋ、Ｒｂ、Ｃｓ及びその組合せから選択され、ＭはＡｌ、Ｇａ、Ｉｎ及びその組合せから選択される）、
（Ｂ）Ａ3［ＭＦ6］：Ｍｎ4+（式中、ＡはＬｉ、Ｎａ、Ｋ、Ｒｂ、Ｃｓ及びその組合せから選択され、ＭはＡｌ、Ｇａ、Ｉｎ及びその組合せから選択される）、
（Ｃ）Ｚｎ2［ＭＦ7］：Ｍｎ4+（式中、ＭはＡｌ、Ｇａ、Ｉｎ及びその組合せから選択される）、
（Ｄ）Ａ［Ｉｎ2Ｆ7］：Ｍｎ4+（式中、ＡはＬｉ、Ｎａ、Ｋ、Ｒｂ、Ｃｓ及びその組合せから選択される）、
（Ｅ）Ａ2［ＭＦ6］：Ｍｎ4+（式中、ＡはＬｉ、Ｎａ、Ｋ、Ｒｂ、Ｃｓ及びその組合せから選択され、ＭはＳｉ、Ｇｅ、Ｓｎ、Ｔｉ、Ｚｒ及びその組合せから選択される）、
（Ｆ）Ｅ［ＭＦ6］：Ｍｎ4+（式中、ＥはＭｇ、Ｃａ、Ｓｒ、Ｂａ、Ｚｎ及びその組合せから選択され、ＭはＳｉ、Ｇｅ、Ｓｎ、Ｔｉ、Ｚｒ及びその組合せから選択される）、
（Ｇ）Ｂａ0.65Ｚｒ0.35Ｆ2.70：Ｍｎ4+及び
（Ｈ）Ａ3［ＺｒＦ7］：Ｍｎ4+（式中、ＡはＬｉ、Ｎａ、Ｋ、Ｒｂ、Ｃｓ及びその組合せから選択される）。
【００２０】
式ＩのＭｎ4+ドープ前駆体及び群（Ａ）〜（Ｈ）、並びに生成される蛍光体、におけるマンガンの量は、前駆体又は蛍光体の全重量に対して約０．３重量％（ｗｔ％）〜約２．５ｗｔ％（約１．２モル％（ｍｏｌ％）〜約１０ｍｏｌ％）の範囲内である。いくつかの実施形態では、マンガンの量は約０．３ｗｔ％〜約１．５ｗｔ％（約１．２ｍｏｌ％〜約６ｍｏｌ％）、具体的には約０．５０ｗｔ％〜約０．８５ｗｔ％（約２ｍｏｌ％〜約３．４ｍｏｌ％）、さらに具体的には約０．６５ｗｔ％〜約０．７５ｗｔ％（約２．６ｍｏｌ％〜約３ｍｏｌ％）の範囲内である。他のいくつかの実施形態では、マンガンの量は約０．７５ｗｔ％〜約２．５ｗｔ％（約３ｍｏｌ％〜約１０ｍｏｌ％）、具体的には約０．９ｗｔ％〜約１．５ｗｔ％（約３．５ｍｏｌ％〜約６ｍｏｌ％）、さらに具体的には約０．９ｗｔ％〜約１．４ｗｔ％（約３．０ｍｏｌ％〜約５．５ｍｏｌ％）、さらにさらに具体的には約０．９ｗｔ％〜約１．３ｗｔ％（約３．５ｍｏｌ％〜約５．１ｍｏｌ％）の範囲内である。
【００２１】
Ｍｎ4+ドープ蛍光体は、約１０μｍ〜約８０μｍの範囲内のＤ５０値を有する粒径分布を有する粒子集団を有しうる。本明細書に記載する蛍光体材料は、市販されるか又は例えば、元素の酸化物、炭酸塩及び／又は水酸化物を出発物質として混合することによる固相反応の方法によるなど、当該技術分野で知られた方法によって調製される。いくつかの実施形態では、小さい粒径（例えば、約３０μｍ未満のＤ５０粒径）の粒子を使用することが望ましい。いくつかの特定の実施形態では、粒子のＤ５０粒径は約１０μｍ〜約２０μｍの範囲内、さらに具体的には約１２μｍ〜約１８μｍの範囲内である。いくつかの実施形態では、Ｍｎ4+ドープ蛍光体の粒子は、得られる蛍光体の性能及び色安定性を向上させるため、米国特許第８２５２６１３号明細書に記載のように後処理を行う。
【００２２】
図２は複合皮膜２２（「積層体」ともいう）の断面図であり、複合皮膜２２が２以上の層（すなわち、第１の複合層３４及び第２の複合層３６）で構成されることを示している。第１の複合層３４は、式Ｉのマンガンドープ蛍光体と、第１のバインダとを含む。第２の複合層３６は、第２の蛍光体（追加的な蛍光体）と第２のバインダとを含む。第２の蛍光体は放射を発する蛍光体組成物であって、その放射は、第１の複合層３４及びＬＥＤチップ１２（図１）（詳細は後述する）の放射光と組み合わされて白色光を生成する。
【００２３】
一実施形態では、蛍光体組成物は複合層内のバインダ材料中に散在する。蛍光体組成物はバインダ材料（又はバインダ）と混合されて複合蛍光体材料を形成しうる。これを後にプレスすることによって複合層又はフィルムを形成することができる。複合蛍光体材料は、粉末形態の蛍光体組成物とマトリックスとしてのバインダ材料とを含みうる。マトリックスないしバインダ材料は封止材でありうる。バインダ材料の好適な例として、当該技術分野で知られている低温ガラス又は熱可塑性もしくは熱硬化性のポリマー又は樹脂（例えば、シリコーン又はエポキシ樹脂）が挙げられうる。
【００２４】
一実施形態では、式Ｉの蛍光体を第１のバインダと混合し、加熱及びプレスして第１の複合層３４を形成する。一実施形態では、第２の蛍光体を第２のバインダと混合した後、加熱及びプレスして第２の複合層３６を形成する。第１のバインダ及び第２のバインダはともに、ＬＥＤ及び蛍光体から発せられる光に対して透明とするべきである。一実施形態では、第１のバインダと第２のバインダの一方又は両方は、ＬＥＤチップの動作温度より高いガラス転移温度（Ｔg）を有する。本発明の一実施形態によると、第１のバインダと第２のバインダの一方又は両方は、ポリ（メタ）アクリレートポリマーもしくはコポリマーである。好適なポリ（メタ）アクリレートバインダの例としてポリ（メチルメタクリレート）（ＰＭＭＡ）が挙げられるが、これには限定されない。（メタ）アクリル酸及び（メタ）アクリレートエステルモノマーから誘導される多くのポリマー及びコポリマー調合物がバインダに使用しうる。いくつかの実施形態では、第１のバインダ及び第２のバインダはともに（メタ）アクリレートである。いくつかの実施形態では、第２のバインダは第１のバインダとは異なる物質でありうる。異なるバインダ材料の好適な例として、ポリカーボネート、環状オレフィン、ポリスルホン、ポリエステル、ポリスチレン、ポリプロピレン及びフッ素樹脂等の材料から得られるモノ及びコポリマーが挙げられうるが、これらには限定されない。
【００２５】
いくつかの実施形態では、バインダ材料（第１のバインダ又は第２のバインダ）は屈折率Ｒを有し、かつ約５％未満の吸光度及びＲ±０．１の屈折率を有する希釈剤を含有する。希釈剤は、１．７以下、具体的には１．６以下、さらに具体的には１．５以下の屈折率を有する。ある特定の実施形態では、希釈剤は式Ａx［ＭＦy］を有し、かつ約１．４の屈折率を有する。蛍光体／バインダ混合物に光学不活性材料を添加すると、蛍光体／封止材混合物を透過する光束の広がりがゆるやかになりえ、蛍光体に生じる損傷が低減する可能性がある。希釈剤に好適な材料の例として、フッ化物化合物（例えば、ＬｉＦ、ＭｇＦ2、ＣａＦ2、ＳｒＦ2、ＡｌＦ3、Ｋ2ＮａＡｌＦ6、ＫＭｇＦ3、ＣａＬｉＡｌＦ6、Ｋ2ＬｉＡｌＦ6及びＫ2ＳｉＦ6；これらの屈折率は約１．３８（ＡｌＦ3及びＫ2ＮａＡｌＦ6）〜約１．４３（ＣａＦ2）の範囲内にある）及び屈折率が約１．２５４〜約１．７の範囲内にあるポリマーが挙げられる。希釈剤として用いるのに好適なポリマーの非限定的な例として、ポリカーボネート、ポリエステル、ナイロン、ポリエーテルイミド、ポリエーテルケトン、並びにスチレン、アクリレート、メタクリレート、ビニル、酢酸ビニル、エチレン、酸化プロピレン及び酸化エチレンのモノマーから誘導されるポリマーとそのコポリマーと、が挙げられる。これはハロゲン化及び非ハロゲン化誘導体を含む。これらのポリマー粉末は硬化前にバインダ材料（例えば、アクリレート）に直接、混合することができる。
【００２６】
プレス工程中に複合蛍光体材料を少なくともそれぞれの融点にまで加熱する。一実施形態では、加熱温度は約１５０℃〜約２００℃の範囲内でありうる。加熱においてバインダ材料は軟化し、蛍光体材料はそれぞれの溶融バインダ内に散在して、それぞれ第１の複合層３４及び第２の複合層３６を形成する。
【００２７】
次に、個別に形成されるこれらの層、すなわち第１の複合層３４及び第２の複合層３６を、上下に重ねて配置して結合し、積層体又は複合皮膜２２を形成する。一実施形態では、第１の複合層３４は、上記の層の片方によって発せられた光が別の層を透過するように第２の複合層３６を実質的に覆う。いくつかの実施形態では積層体を硬化し、それによって両層を結合する。硬化工程中にバインダ材料は両層３４及び３６の境界面において拡散し、両層間の結合（接合）を形成する。或いは、両層の接合には接着剤を用いることができる。得られる積層体又は複合皮膜２２を、次にＬＥＤチップ１２上に配置する。いくつかの例において、複合皮膜２２をＬＥＤチップ１２に接着するにあたってポリマー層又はシリコーン層（図示せず）が使用できる。いくつかの実施形態では、複合皮膜２２はＬＥＤチップ１２の近くに離れた状態で配置される。
【００２８】
積層体又は複合皮膜２２は、ボードパッケージのＬＥＤに直接搭載できる独自の形状に成型することもできるし、分割してＬＥＤパッケージ上に搭載することもできる。一実施形態はチップスケールパッケージである。
【００２９】
上述のように、蛍光体材料（粉末の形態）は複合層内のバインダ材料中に散在する。蛍光体は、層内のある単一領域内又はいくつかの特定領域内、或いは層内のバインダ材料の体積全体にわたって散在しうる。層内の蛍光体材料の分布は、好適な粒径のバインダ材料の粒子を選択することによって制御できる。バインダ材料の粒子は、約３００μｍ未満のＤ５０値を有する粒径分布を有しうる。一実施形態では、粒子は、約１５０μｍ〜約３００μｍの範囲内のＤ５０粒径を有する。一実施形態では、それよりも小径の（例えば、約５０μｍ未満のＤ５０粒径を有する）粒子が望ましい。一実施形態では、バインダ粒子は約２０μｍ〜約５０μｍの範囲内のＤ５０粒径を有する。
【００３０】
バインダ材料の粒径は、複合層中の蛍光体粒子の間隔が調整されるように指定しうる。粒径の大きいバインダ粒子を使用すると、蛍光体粒子間の間隔が大きくなってＬＥＤ放射光の前方散乱が大きくなりうる。これは、蛍光体とバインダとの混合を、ほぼバインダの融点の温度において行うことによって実現しうる。この温度ではポリマーの粘度が高いため、蛍光体粒子の分散（混合又は沈降）がほとんど、或いはまったく起きない。小さいバインダ粒径を用いると蛍光体粒子が密に詰まり、それによって前方散乱の減少と大きな吸収が生じうる。
【００３１】
図１を再び参照すると、ＬＥＤチップ１２によって発せられた青色光は、複合皮膜２２の第１の複合層３４及び第２の複合層３６（図２）によって発せられた光と混合され、混合光は白色光に見える。第１及び第２の蛍光体、バインダ材料又はその両方の粒径及び／又は粒子分布を（上述のように）制御してから第１の複合層３４及び第２の複合層３６へとプレスすることにより、個々の層からの発光を調整して所望のカラーポイントを生成することができる。
【００３２】
また、第１の蛍光体及び第２の蛍光体の位置（どちらがＬＥＤチップ１２により近いか又は遠いか）を制御することによっても発光の調節が行える。図３Ａ及び図３Ｂは、ＬＥＤチップ１２上に複合皮膜２２が設けられたＬＥＤチップ１２の断面図であり、２つの構成を示している。図３Ａでは、複合皮膜２２は、式Ｉのマンガンドープ蛍光体を含有する第１の複合層３４がＬＥＤチップ１２の近くに（隣接して）あるようにＬＥＤチップ１２上に設けられている。すなわち、この構成において、第１の複合層３４の側がＬＥＤチップ１２上に配置されるように複合皮膜２２がＬＥＤチップ１２上に設けられる。図３Ｂでは、複合皮膜２２は、第２の複合層３６がＬＥＤチップ１２に隣接して（下側に）配置され、第１の複合層３４の側（ＰＦＳを含有）がＬＥＤチップ１２から離れて配置されるように、ＬＥＤチップ１２上に設けられている。例えば、図４と表１は、ＬＥＤを利用する２つのランプのスペクトル特性を示す。２つのランプのうち、１つはＰＦＳ含有層の側がチップ上に配置され（ＰＦＳが下側）、もう１つはＹＡＧ含有層の側がチップ上に配置される（ＹＡＧが下側）。これらの例示的なランプ並びに対応する結果については下の実施例の箇所で詳細に説明する。
【００３３】
さらに、式Ｉの蛍光体を含有する第１の複合層３４は、２０１３年１１月６日に出願された米国特許出願公開第１４／０７３１４１号明細書に記載されるように、式Ｉの蛍光体において傾斜組成を有しうる。式Ｉの蛍光体の組成は、マンガン濃度、粒子の密度又は粒径の１つ以上がその厚さ方向に（すなわち、ＬＥＤチップ１２の表面の平面に垂直な方向に）変化する。一実施形態では、マンガン濃度は、ＬＥＤチップ１２に近い領域における最小値からＬＥＤチップ１２の反対側にある領域における最大値までの範囲内にある。一実施形態では、第１集団の粒子の密度は第２集団の粒子の密度より大きい。一実施形態では、第１集団の粒子のＤ５０粒径は、第２集団の粒子のＤ５０粒径より大きい。
【００３４】
蛍光体粒子は帯状構造に配置されうる。このとき、第１集団の粒子は概して第１の複合層３４の、ＬＥＤチップ１２に近いある領域内に存在し、第２集団の粒子は概してＬＥＤチップ１２の反対側にある領域内に存在する。いくつかの例において、第１の複合層３４は、上下に重なり合って設けられる２つの個別の層を含む。そのうちの１つは第１集団の粒子を有し、もう１つは第２集団の粒子を有する。第１の複合層３４は、組成が急激に変化する明確な境界面を有さないことがありうる。第１集団の粒子は第１の複合層３４の全体にわたって第２集団の粒子と混合しうる。ただし、これらの実施形態のすべてにおいて、層３４は、マンガン濃度、粒子の密度又は粒径の１つ以上が変化する段階的な組成を有する。
【００３５】
Ｍｎ4+ドープ蛍光体及び第２の複合層３６内の第２の蛍光体と組合せることで、ＬＥＤチップは所望するカラーポイント、色温度又は演色を有する混合放射光を生成する。照明装置において、約２５０〜５５０ｎｍの範囲の放射を発する青色又は近ＵＶＬＥＤとともに使用すると、このアセンブリによって発せられる混合光は白色光となる。混合光の白色のカスタマイズ並びに特定の分光分布の生成を行うため、第２の蛍光体は、式Ｉの蛍光体と併用可能な緑色、黄色、青色、赤色、橙色又は他の色の蛍光体を含みうる。いくつかの例では、複合皮膜の形成において、少なくとも１種類の蛍光体組成物をそれぞれ含む複数の複合層を用いうる。
【００３６】
緑色又は黄色の発光蛍光体材料は、ユーロピウム又はセリウムをドープした希土類酸化物もしくは酸窒化物蛍光体の１種以上を含みうる。さらに具体的には、第２の蛍光体はＬＥＤチップによって励起されると黄緑色の光を発する蛍光体（例えば、ＣｅドープＹＡＧ：（Ｙ，Ｇｄ，Ｔｂ，Ｌａ，Ｓｍ，Ｐｒ，Ｌｕ）3（Ａｌ，Ｇａ）5-xＯ12-3/2x：Ｃｅ3+（０≦ｘ≦０．５））である。
【００３７】
式Ｉの蛍光体とともに使用するのに好適な他の蛍光体の例として以下のものが挙げられるが、これには限定されない。
（（Ｓｒ1-z（Ｃａ，Ｂａ，Ｍｇ，Ｚｎ）z）1-(x+w)（Ｌｉ，Ｎａ，Ｋ，Ｒｂ）wＣｅx）3（Ａｌ1-yＳｉy）Ｏ4+y+3(x-w)Ｆ1-y-3(x-w)（０＜ｘ≦０．１０，０≦ｙ≦０．５，０≦ｚ≦０．５，０≦ｗ≦ｘ）；
（Ｃａ，Ｃｅ）3Ｓｃ2Ｓｉ3Ｏ12（ＣａＳｉＧ）；
（Ｓｒ，Ｃａ，Ｂａ）3Ａｌ1-xＳｉxＯ4+xＦ1-x：Ｃｅ3+（ＳＡＳＯＦ））；
（Ｂａ，Ｓｒ，Ｃａ）5（ＰＯ4）3（Ｃｌ，Ｆ，Ｂｒ，ＯＨ）：Ｅｕ2+，Ｍｎ2+；（Ｂａ，Ｓｒ，Ｃａ）ＢＰＯ5：Ｅｕ2+，Ｍｎ2+；（Ｓｒ，Ｃａ）10（ＰＯ4）6＊νＢ2Ｏ3：Ｅｕ2+（０＜ν≦１）；Ｓｒ2Ｓｉ3Ｏ8＊２ＳｒＣｌ2：Ｅｕ2+；（Ｃａ，Ｓｒ，Ｂａ）3ＭｇＳｉ2Ｏ8：Ｅｕ2+，Ｍｎ2+；ＢａＡｌ8Ｏ13：Ｅｕ2+；２ＳｒＯ＊０．８４Ｐ2Ｏ5＊０．１６Ｂ2Ｏ3：Ｅｕ2+；（Ｂａ，Ｓｒ，Ｃａ）ＭｇＡｌ10Ｏ17：Ｅｕ2+，Ｍｎ2+；（Ｂａ，Ｓｒ，Ｃａ）Ａｌ2Ｏ4：Ｅｕ2+；（Ｙ，Ｇｄ，Ｌｕ，Ｓｃ，Ｌａ）ＢＯ3：Ｃｅ3+，Ｔｂ3+；ＺｎＳ：Ｃｕ+，Ｃｌ-；ＺｎＳ：Ｃｕ+，Ａｌ3+；ＺｎＳ：Ａｇ+，Ｃｌ-；ＺｎＳ：Ａｇ+，Ａｌ3+；（Ｂａ，Ｓｒ，Ｃａ）2Ｓｉ1-ξＯ4-2ξ：Ｅｕ2+（０．２≦ξ≦０．２）；（Ｂａ，Ｓｒ，Ｃａ）2（Ｍｇ，Ｚｎ）Ｓｉ2Ｏ7：Ｅｕ2+；（Ｓｒ，Ｃａ，Ｂａ）（Ａｌ，Ｇａ，Ｉｎ）2Ｓ4：Ｅｕ2+；（Ｙ，Ｇｄ，Ｔｂ，Ｌａ，Ｓｍ，Ｐｒ，Ｌｕ）3（Ａｌ，Ｇａ）5-αＯ12-3/2α：Ｃｅ3+（０≦α≦０．５）；（Ｃａ，Ｓｒ）8（Ｍｇ，Ｚｎ）（ＳｉＯ4）4Ｃｌ2：Ｅｕ2+，Ｍｎ2+；Ｎａ2Ｇｄ2Ｂ2Ｏ7：Ｃｅ3+，Ｔｂ3+；（Ｓｒ，Ｃａ，Ｂａ，Ｍｇ，Ｚｎ）2Ｐ2Ｏ7：Ｅｕ2+，Ｍｎ2+；（Ｇｄ，Ｙ，Ｌｕ，Ｌａ）2Ｏ3：Ｅｕ3+，Ｂｉ3+；（Ｇｄ，Ｙ，Ｌｕ，Ｌａ）2Ｏ2Ｓ：Ｅｕ3+，Ｂｉ3+；（Ｇｄ，Ｙ，Ｌｕ，Ｌａ）ＶＯ4：Ｅｕ3+，Ｂｉ3+；（Ｃａ，Ｓｒ）Ｓ：Ｅｕ2+，Ｃｅ3+；ＳｒＹ2Ｓ4：Ｅｕ2+；ＣａＬａ2Ｓ4：Ｃｅ3+；（Ｂａ，Ｓｒ，Ｃａ）ＭｇＰ2Ｏ7：Ｅｕ2+，Ｍｎ2+；（Ｙ，Ｌｕ）2ＷＯ6：Ｅｕ3+，Ｍｏ6+；（Ｂａ，Ｓｒ，Ｃａ）βＳｉγＮμ：Ｅｕ2+（２β＋４γ＝３μ）；（Ｂａ，Ｓｒ，Ｃａ）2Ｓｉ5-xＡｌxＮ8-xＯx：Ｅｕ2+（０≦ｘ≦２）；Ｃａ3（ＳｉＯ4）Ｃｌ2：Ｅｕ2+；（Ｌｕ，Ｓｃ，Ｙ，Ｔｂ）2-u-vＣｅvＣａ1+uＬｉwＭｇ2-wＰw（Ｓｉ，Ｇｅ）3-wＯ12-u/2（−０．５≦ｕ≦１，０＜ｖ≦０．１，かつ０≦ｗ≦０．２）；（Ｙ，Ｌｕ，Ｇｄ）2-φＣａφＳｉ4Ｎ6+φＣ1-φ：Ｃｅ3+，（０≦φ≦０．５）；Ｅｕ2+及び／又はＣｅ3+でドープした（Ｌｕ，Ｃａ，Ｌｉ，Ｍｇ，Ｙ），α−ＳｉＡｌＯＮ；（Ｃａ，Ｓｒ，Ｂａ）ＳｉＯ2Ｎ2：Ｅｕ2+，Ｃｅ3+；β−ＳｉＡｌＯＮ：Ｅｕ2+，３．５ＭｇＯ＊０．５ＭｇＦ2＊ＧｅＯ2：Ｍｎ4+；（Ｓｒ，Ｃａ，Ｂａ）ＡｌＳｉＮ3：Ｅｕ2+；（Ｓｒ，Ｃａ，Ｂａ）3ＳｉＯ5：Ｅｕ2+；Ｃａ1-c-fＣｅcＥｕfＡｌ1+cＳｉ1-cＮ3（０≦ｃ≦０．２，０≦ｆ≦０．２）；Ｃａ1-h-rＣｅhＥｕrＡｌ1-h（Ｍｇ，Ｚｎ）hＳｉＮ3（０≦ｈ≦０．２，０≦ｒ≦０．２）；
Ｃａ1-2s-tＣｅs（Ｌｉ，Ｎａ）sＥｕtＡｌＳｉＮ3（０≦ｓ≦０．２，０≦ｆ≦０．２，ｓ＋ｔ＞０）；及び
Ｃａ1-σ-χ-φＣｅσ（Ｌｉ，Ｎａ）χＥｕφＡｌ1+σ-χＳｉ1-σ+χＮ3（０≦σ≦０．２，０≦χ≦０．４，０≦φ≦０．２）。
【００３８】
複合皮膜２２中の蛍光体と組合せて用いるのに好適な他の材料の例として、エレクトロルミネセンスポリマー（例えば、ポリフルオレン、好ましくはポリ（９，９−ジオクチルフルオレン））及びそのコポリマー（例えば、ポリ（９，９’−ジオクチルフルオレン−ｃｏ−ビス−Ｎ，Ｎ’−（４−ブチルフェニル）ジフェニルアミン）（Ｆ８−ＴＦＢ）；ポリビニルカルバゾールとポリフェニレンビニレン及びそれらの誘導体、が挙げられうる。また、発光層は、青色、黄色、橙色、緑色又は赤色リン光染料もしくは金属錯体又はそれらの組合せを含みうる。リン光染料として用いるのに好適な材料の例として、トリス（１−フェニルイソキノリン）イリジウム（ＩＩＩ）（赤色染料）、トリス（２−フェニルピリジン）イリジウム（緑色染料）及びイリジウム（ＩＩＩ）ビス（２−（４，６−ジフルオロフェニル）ピリジナト−Ｎ，Ｃ２）（青色染料）が挙げられるが、これらには限定されない。ＡＤＳ（Ａｍｅｒｉｃａｎ  Ｄｙｅｓ  Ｓｏｕｒｃｅ，Ｉｎｃ．）から市販される蛍光及びリン光金属錯体も使用しうる。ＡＤＳ緑色染料の例として、ＡＤＳ０６０ＧＥ、ＡＤＳ０６１ＧＥ、ＡＤＳ０６３ＧＥ及びＡＤＳ０６６ＧＥ、ＡＤＳ０７８ＧＥ及びＡＤＳ０９０ＧＥが挙げられる。ＡＤＳ青色染料の例として、ＡＤＳ０６４ＢＥ、ＡＤＳ０６５ＢＥ及びＡＤＳ０７０ＢＥが挙げられる。ＡＤＳ赤色染料の例として、ＡＤＳ０６７ＲＥ、ＡＤＳ０６８ＲＥ、ＡＤＳ０６９ＲＥ、ＡＤＳ０７５ＲＥ、ＡＤＳ０７６ＲＥ、ＡＤＳ０６７ＲＥ及びＡＤＳ０７７ＲＥが挙げられる。
【００３９】
一般に、実質的に一様に分散した蛍光体粒子を有する複合層において、蛍光体によって吸収されるＬＥＤ放射及び発せられる放射の総量は、複合層中の蛍光体の全質量に依存する。ある一定の表面積Ａ及び厚さＴを有する複合層における蛍光体の質量をＭとすると、一実施形態では、蛍光体の密度Ｍ／（ＡＴ）は約０．１０ｇ／ｃｍ3〜約１．５ｇ／ｃｍ3の範囲内である。さらに、この密度は約０．２５ｇ／ｃｍ3〜約０．７５ｇ／ｃｍ3の範囲内でありうる。
【００４０】
一般に、複合皮膜における個々の蛍光体（式Ｉの蛍光体と第２の蛍光体）のそれぞれの比率及びその分散状態は、所望される光出力の特性に依存しうる。さまざまな実施形態における個々の蛍光体の相対比率は、それらの放射光がＬＥＤ照明機器中で混合されて使用されるときに、ＣＩＥ色度図上で所定のｘ値とｙ値とを有する可視光が生成されるように調整しうる。上述のように、白色光が生成されることが好ましい。白色光は、例えば、約０．３０〜約０．５５の範囲内のｘ値と、約０．３０〜約０．５５の範囲内のｙ値とを有しうる。しかし、上述のように、複合皮膜中の各蛍光体の厳密な種類及び量は、エンドユーザのニーズに応じて変動する可能性がある。
【実施例】
【００４１】
以下に示す実施例は単に説明を目的としたものであり、特許請求の範囲に規定する本発明の範囲に対して何らかの限定を行うものと解釈するべきではない。
【００４２】
一般手順
複合積層体サンプルの調製
ポリ（メチルメタクリレート）、すなわちＰＭＭＡ（Ａｌｄｒｉｃｈ社製）（ＧＰＣによる分子量１２００００）をＫ2ＳｉＦ6：Ｍｎ4+（ＰＦＳ）及びＹＡＧと別々に混合することによって２種類のサンプルを調製した。３００μｍのふるいに掛けた４．５ｇのＰＭＭＡを２．５ｇのＫ2ＳｉＦ6：Ｍｎ（５ｍｏｌ％Ｍｎ、粒径２０μｍ）と混合し、混合物を再度ふるい（３００μｍ）に掛けてサンプル混合物１を調製した。また、１５０μｍのふるいに掛けた４．９ｇのＰＭＭＡを０．５９ｇのＹＡＧ（Ａｌｄｒｉｃｈ）と混合し、混合物を再度ふるい（１５０μｍ）に掛けてサンプル混合物２を調製した。この２種類のサンプル混合物を真空チャンバ内で約１５分にわたって個別に脱気した。直径７．５ｃｍ、厚さ４００μｍの円盤形鋳型にサンプル混合物１を注入し、直径７．５ｃｍ、厚さ２００μｍの円盤形鋳型にサンプル混合物２を注入した。次に、混合物が入った各鋳型を真空中かつ２００℃で８０ｐｓｉの圧力でプレスした後、１７５℃で５５０ｐｓｉの圧力でフレームプレスを行った。この２つのプレス工程では、温度が７０℃未満に下がってから加圧を解除した。ＰＦＳを含有するサンプルテープ１は約４１０μｍ厚であり、ＹＡＧを含有するサンプルテープ２は約２０５μｍ厚であった。この２本の円形テープを上下に重ねて積層し、その積層体の上下に離型フィルムを配置した。この積層体を真空ラミネート機に入れて１８０℃に加熱した後、８０ｐｓｉの圧力でプレスして２本のテープを結合した。次に、積層体を加圧下で冷却した。得られた複合積層体は約６１５μｍ厚であり、ＹＡＧ又はＰＦＳ蛍光体の明確な領域が存在した。
【００４３】
ルミネセンス強度の測定
複合積層体（上で調製したもの）を青色ＬＥＤチップ（ピーク発光波長：４５０ｎｍ）上にそれぞれ配置することによって２種類のサンプル（サンプル１とサンプル２）を調製した。シリコーン層を補助的に使用し、この複合積層体をＬＥＤチップに接着した。サンプル１は、ＰＦＳ含有側がＬＥＤチップ上になる（ＰＦＳが下側）ように複合積層体をＬＥＤチップ上に配置し、サンプル２は、複合積層体のＹＡＧ含有面をＬＥＤチップ上に配置した（ＹＡＧが下側）。図４はサンプル１とサンプル２の放射スペクトルを、表１はそのスペクトル特性を示す。
【００４４】
【表１】
2017520917.tif 000003
サンプル１がサンプル２より明らかに高いＣＲＩ及び低いＣＣＴを有することが測定値（図４と表１）から明確にわかる。
【００４５】
本明細書では本発明の一部の特徴のみを図示及び説明してきたが、当業者は多くの改変及び変更に想到することだろう。したがって、添付の特許請求の範囲は、本発明の真の趣旨に含まれるかかる改変及び変更をすべて対象に含むものとする。
【図１】
2017520917.tif 000004
【図２】
2017520917.tif 000005
【図３Ａ】
2017520917.tif 000006
【図３Ｂ】
2017520917.tif 000007
【図４】
2017520917.tif 000008
【国際調査報告】
2017520917.tif 000009
2017520917.tif 000010
2017520917.tif 000011
2017520917.tif 000012